【手続補正書】
【提出日】平成18年7月24日(2006.7.24)
【手続補正１】
【補正対象書類名】特許請求の範囲
【補正対象項目名】全文
【補正方法】変更
【補正の内容】
【特許請求の範囲】
【請求項１】
数平均分子量が４００ｇ／ｍｏｌ〜２０００ｇ／ｍｏｌである可塑化用樹脂（resine plastifiante）を含むタイヤトレッドで使用される架橋可能または架橋されたゴム組成物からなるトレッドを有するタイヤにおいて、
上記可塑化用樹脂が単環式または二環式の不飽和テルペンの重合で得られる単位を７０％〜１００質量％の分率で含み且つガラス転移温度が５０℃以上かつ１２０℃以下であることを特徴とする耐摩耗性が改善されたタイヤ。
【請求項２】
上記可塑化用樹脂のガラス転移温度が６０〜１００℃である請求項１に記載のタイヤ。
【請求項３】
上記可塑化用樹脂の多分子性指数が２以下である請求項１または２に記載のタイヤ。
【請求項４】
不飽和テルペンがリモネンである請求項１〜５のいずれか一項に記載のタイヤ。
【請求項５】
ゴム組成物が各ジエンエラストマーが少なくとも一種の共役ジエンモノマーから得られ、この共役ジエンから得られる単位のモル比が５０％以上である一種または複数のジエンエラストマーをベースとし、上記可塑化用樹脂を５〜４５ｐｈｒの質量分率（ｐｈｒ＝エラストマー１００重量部当りの重量部）で含むことを特徴とする請求項１〜４のいずれか一項に記載のタイヤ。
【請求項６】
上記可塑化用樹脂を１５〜３０ｐｈｒの量で含む請求項５に記載のタイヤ。
【請求項７】
１０〜４０ｐｈｒの量の少なくとも一種の石油から抽出されたものではない合成または天然の可塑化化合物（compose plastifiant）をさらに含み、この可塑化化合物は少なくとも一種のグリセロール脂肪酸トリエステルを含み、この脂肪酸によって構成される全体がオレイン酸を６０質量％以上の比率で含む請求項１〜６のいずれか一項に記載のタイヤ。
【請求項８】
数平均分子量が４００ｇ／ｍｏｌ〜２０００ｇ／ｍｏｌである可塑化用樹脂（resine plastifiante）を含むタイヤトレッドで使用される架橋可能または架橋されたゴム組成物において、
上記可塑化用樹脂が単環式または二環式の不飽和テルペンの重合で得られる単位を７０％〜１００質量％の分率で含み、ガラス転移温度が５０℃以上かつ１２０℃以下であり、数平均分子量が５００〜１０００ｇ／ｍｏｌであることを特徴とする耐摩耗性が改善されたゴム組成物。
【請求項９】
上記可塑化用樹脂が単環式または二環式の不飽和テルペンの重合で得られる単位を９０％〜１００質量％の分率で含む請求項８に記載のゴム組成物。
【請求項１０】
上記可塑化用樹脂のガラス転移温度が６０℃〜８０℃である請求項８または９に記載のゴム組成物。
【請求項１１】
上記可塑化用樹脂が単環式不飽和テルペンではない少なくとも一種の炭化水素または非炭化水素のモノマーに由来する一種または複数の単位をさらに含む請求項８〜１０のいずれか一項に記載のゴム組成物。
【請求項１２】
上記モノマーが二環式不飽和テルペンである請求項１１に記載のゴム組成物。
【請求項１３】
上記モノマーが単環式または多環式の芳香族炭化水素である請求項１１に記載のゴム組成物。
【請求項１４】
上記モノマーが環状ジエンである請求項１１に記載のゴム組成物。
【請求項１５】
上記可塑化用樹脂が単環式不飽和テルペンの単独重合で得られる単位から成る請求項８〜１４のいずれか一項に記載のゴム。
【請求項１６】
不飽和テルペンが二環式不飽和テルペンである請求項８〜１５のいずれか一項に記載のゴム組成物。
【請求項１７】
上記可塑化用樹脂のガラス転移温度が８０〜１００℃である請求項１６に記載のゴム組成物。
【請求項１８】
上記可塑化用樹脂が二環式不飽和テルペンではない炭化水素または非炭化水素のモノマーに由来する一種または複数の単位をさらに含む１６または１７に記載のゴム組成物。
【請求項１９】
上記モノマーが単環式不飽和テルペンである請求項１８に記載のゴム組成物。
【請求項２０】
上記単環式不飽和テルペンがリモネンまたはジペンテンである請求項１９に記載のゴム組成物。
【請求項２１】
上記モノマーが単環式または多環式の芳香族炭化水素、スチレンまたはアルキルスチレンである請求項１８に記載のゴム組成物。
【請求項２２】
上記可塑化用樹脂が二環式不飽和テルペンの重合で得られる単位から成る請求項１６または１７に記載のゴム組成物。
【請求項２３】
ゴム組成物が各ジエンエラストマーが少なくとも一種の共役ジエンモノマーから得られ、この共役ジエンから得られる単位のモル比が５０％以上である一種または複数のジエンエラストマーをベースとし、上記可塑化用樹脂を５〜４５ｐｈｒの質量分率（ｐｈｒ＝エラストマー１００重量部当りの重量部）で含む請求項８〜２２のいずれか一項に記載のゴム組成物。
【請求項２４】
パラフィン系、芳香族系またはナフテン系の石油から抽出された少なくとも一種の可塑化剤油（huile plastifiante）を０ｐｈｒ〜３０ｐｈｒの量でさらに含む請求項８〜２３のいずれか一項に記載のゴム組成物。
【請求項２５】
石油から抽出された可塑化剤油を０ｐｈｒ〜１５ｐｈｒの量で含む請求項２４に記載のゴム組成物。
【請求項２６】
石油から抽出された可塑化剤油を全く含まない請求項２５に記載のゴム組成物。
【請求項２７】
強化用充填剤を含み、この強化用充填剤が無機の強化用充填剤で、その含有比率が５０質量％以上である請求項８〜２６のいずれか一項に記載のゴム組成物。
【請求項２８】
強化充填剤が無機の強化用充填剤とカーボンブラックとのブレンドからなる請求項２７に記載のゴム組成物。
【請求項２９】
１０〜４０ｐｈｒの量の少なくとも一種の石油から抽出されたものではない合成または天然の可塑化化合物（compose plastifiant）をさらに含み、この可塑化化合物は少なくとも一種のグリセロール脂肪酸トリエステルを含み、この脂肪酸によって構成される全体がオレイン酸を６０質量％以上の比率で含む請求項８〜２８のいずれか一項に記載のゴム組成物。
【請求項３０】
４０ｐｈｒ以上かつ１００ｐｈｒ以下の量のガラス転移温度が−６５℃〜−１０℃の一種または複数のジエンエラストマーと、０ｐｈｒ以上かつ６０ｐｈｒ以下の量のガラス転移温度が−１１０℃〜−８０℃の一種または複数のジエンエラストマーとを含む請求項８〜２９のいずれか一項に記載のゴム組成物。
【請求項３１】
上記ジエンエラストマーのガラス転移温度が−６５℃〜−１０℃で、このジエンエラストマーが、溶液重合で作られたスチレンとブタジエンとのコポリマー、エマルジョン重合で作られたスチレンとブタジエンとのコポリマー、天然のポリイソプレン、シス−１，４結合の含有量が９５％以上である合成ポリイソプレン、ブタジエンとイソプレンとのコポリマー、スチレンとイソプレンとのコポリマー、スチレンとブタジエンとイソプレンとのターポリマーおよびこれらエラストマーの混合物から成る群の中から選択され、ガラス転移温度が−１１０℃〜−８０℃の上記ジエンエラストマーがシス−１，４結合の含有量が９０％以上であるポリブタジエンから成る、請求項３０に記載のゴム組成物。
【請求項３２】
ガラス転移温度が−１１０℃〜−８０℃のジエンエラストマーとしての少なくとも一種のシス−１，４結合の含有量が９０％以であるポリブタジエンと、ガラス転移温度が−６５℃〜−１０℃のジエンエラストマーとしての少なくとも一種の溶液重合で作られたスチレンとブタジエンとのコポリマーとのブレンドからなる請求項３１に記載のゴム組成物。
【請求項３３】
請求項８〜３２のいずれか一項に記載の架橋可能または架橋されたゴム組成物を含むタイヤトレッド。
【請求項３４】
請求項３３に記載のタイヤトレッドを含むタイヤ。